酸化チタン電極に硫化アンチモンを析出させて得られたことを特徴とする水の可視光分解用アノード電極。前記酸化チタン電極は、ナノポーラス酸化チタン電極であることを特徴とする請求項1記載の水の可視光分解用アノード電極。請求項1又は2記載の水の可視光分解用アノード電極を備えたことを特徴とする水の可視光分解装置。そこで、本発明は、低いバイアスで光アノード電流を与え、長波長域の可視光を利用することのできる、新規の水の可視光分解用アノード電極を提供することを目的とする。本発明の水の可視光分解用アノード電極は、酸化チタン電極に硫化アンチモンを析出させて得られたことを特徴とする。また、前記酸化チタン電極は、ナノポーラス酸化チタン電極であることを特徴とする。本発明の水の可視光分解装置は、本発明の水の可視光分解用アノード電極を備えたことを特徴とする。本発明の水の可視光分解用アノード電極及び水の可視光分解装置によれば、-0.5VvsAg/AgClのバイアスで光アノード電流を与え、650nm以下の可視光を利用できる。本発明の水の可視光分解用アノード電極は、酸化チタン電極に硫化アンチモンを析出させて得られたものである。また、本発明の水の可視光分解装置は、上記の水の可視光分解用アノード電極を備えたものである。なお、以下の説明において、本発明の水の可視光分解用アノード電極を硫化アンチモン/酸化チタン複合電極という。ここで、酸化チタン電極としては、例えば、ITO基板上に酸化チタン層を形成して作成した電極を用いることができる。また、酸化チタン電極としては、比表面積が大きいことから、微細な多孔質構造を有するナノポーラス酸化チタン電極が好適に用いられる。なお、ナノポーラス酸化チタン電極は、粒径が30~40nmで、酸化チタン層の厚さが7~10μmのものが最も好適に用いられる。また、酸化チタン電極に硫化アンチモンを析出させる際に、酸化チタン電極を浸漬する硫化アンチモン溶液は、1~1.3MSbCl3アセトン溶液と0.8~1.2MNa2S2O3水溶液を1:8~12の容積比で混合した後、水を加えて容積比で3~4倍に薄めたものが好適に用いられる。また、酸化チタン電極に硫化アンチモンを析出させる条件としては、0~10°Cで12~36hが好ましい。本発明による硫化アンチモン/酸化チタン複合電極を作用極として用い、白金線を対極として用いた電解槽を構成し、硫化アンチモン/酸化チタン複合電極に可視光照射することにより、水を酸素と水素に分解することができる。なお、硫化アンチモン/酸化チタン複合電極は色素増感太陽電池の負極として報告されているNanoLett20101026092612。しかし、硫化アンチモン/酸化チタン複合電極を水の可視光分解系の光アノードとして用いた例はない。以下、より具体的に、本発明の水の可視光分解用アノード電極について説明する。なお、本発明は以下の実施形態に限定されるものではなく、本発明の思想を逸脱しない範囲で種々の変形実施が可能である。以下に示すように、硫化アンチモン/酸化チタン複合電極を作製した。1.15MSbCl3アセトン溶液3.0mlと1MNa2S2O3水溶液30mlを混合し、水を加えて100mlとした。この混合溶液にナノポーラス酸化チタン電極を4°Cで24h浸漬して、酸化チタン電極上に硫化アンチモンを析出させた。作製した電極を水でよく洗い、空気中で乾燥した。硫化アンチモン/酸化チタン複合電極のサイクリックボルタモグラムを図1に示す。光源は150Wハロゲンランプに420nm以下の光をカットするフィルターを装着したものを用い、光強度は100mWcm-2に設定し、pH=7の0.1Mのリン酸バッファー溶液中で試験を行った。5mVs-1で電位を掃引しながら測定した。その結果、暗時では、-0.3VvsAg/AgCl以上でアノード電流は見られなかったが点線CV、420nm以上の可視光を照射したとき、-0.5VvsAg/AgCl付近で水の酸化に基づくアノード電流が立ち上がり、200μAcm-2の光電流が観察された。また、1時間の光電解を行った後、電解セル気相中で発生した水素と酸素を検出した。このように、硫化アンチモン/酸化チタン複合電極を光アノードとして用いて水の可視光分解が達成された。図2に硫化アンチモン/酸化チタン複合電極Sb2S3/TiO2を光アノードとしたときの入射光電流変換効率IPCEの作用スペクトルを示す。このとき、500Wキセノンランプを光源とし、モノクロメーターで取り出した各波長の単色光を硫化アンチモン/酸化チタン複合電極に照射した。また、印加電圧は-0.2VvsAg/AgClとし、pH=7の0.1Mリン酸バッファー溶液中で試験を行った。また、比較のために、硫化アンチモンを複合させていない酸化チタン電極TiO2を用いて同様に試験を行った。硫化アンチモンを複合させていない酸化チタン電極○では400nm以上の可視光で光電流はほとんど見られなかったが、硫化アンチモン/酸化チタン複合電極●を光アノードとしたときでは、はっきりと光電流の発生が観察された。このように、硫化アンチモン/酸化チタン複合電極によれば、650nm以下の可視光で光電流が得られることが確認された。